(57)【要約】【課題】追記型光記録媒体の保存信頼性を高める。【解決手段】有機色素を主成分とする記録層２１と、記録層２１に隣接して設けられた反射層２２とを少なくとも備え、記録層２１は少なくとも硫黄（Ｓ）を含有し、反射層２２は銀（Ａｇ）を主成分としこれにインジウム（Ｉｎ）及び錫（Ｓｎ）が添加された合金を含んでいる。銀（Ａｇ）にインジウム（Ｉｎ）を添加すると耐酸化性が向上し、銀（Ａｇ）に錫（Ｓｎ）を添加すると耐硫化性が向上するため、上記材料からなる反射層２２を用いれば、記録層２１に含まれる硫黄（Ｓ）が反射層２２を腐食させることがない。このため、チアゾール環やチアジアゾール環を有する有機色素を用いた場合であっても、高い保存信頼性を確保することが可能となる。【選択図】          図１
2004326955.tif 000002
【特許請求の範囲】
【請求項１】
有機色素を主成分とする記録層と、前記記録層に隣接して設けられた反射層とを少なくとも備え、前記記録層は少なくとも硫黄（Ｓ）を含有し、前記反射層は銀（Ａｇ）を主成分としこれにインジウム（Ｉｎ）及び錫（Ｓｎ）が添加された合金を含んで構成されていることを特徴とする光記録媒体。
【請求項２】
前記合金に占めるインジウム（Ｉｎ）の割合が０．１５ａｔ％以上、１．０ａｔ％以下であることを特徴とする請求項１に記載の光記録媒体。
【請求項３】
前記合金に占める錫（Ｓｎ）の割合が０．１５ａｔ％以上、１．０ａｔ％以下であることを特徴とする請求項１又は２に記載の光記録媒体。
【請求項４】
前記記録層に、環内に窒素（Ｎ）及び硫黄（Ｓ）をそれぞれ少なくとも１原子含む五員複素環又は該五員複素環を含む縮合環を有する有機色素が含まれていることを特徴とする請求項１乃至３のいずれか１項に記載の光記録媒体。
【発明の詳細な説明】
【０００１】
【発明の属する技術分野】
本発明は光記録媒体に関し、特に、記録層の主成分として有機色素を用いた追記型の光記録媒体に関する。
【０００２】
【従来の技術】
従来より、デジタルデータを記録するための記録媒体として、ＣＤやＤＶＤに代表される光記録媒体が広く利用されている。これらの光記録媒体は、ＣＤ−ＲＯＭやＤＶＤ−ＲＯＭのようにデータの追記や書き換えができないタイプの光記録媒体（ＲＯＭ型光記録媒体）と、ＣＤ−ＲやＤＶＤ−Ｒのようにデータの追記はできるがデータの書き換えができないタイプの光記録媒体（追記型光記録媒体）と、ＣＤ−ＲＷやＤＶＤ−ＲＷのようにデータの書き換えが可能なタイプの光記録媒体（書き換え型光記録媒体）とに大別することができる。
【０００３】
ＲＯＭ型光記録媒体においては、製造時において予め基板に形成されるピット列によりデータが記録されることが一般的であり、書き換え型光記録媒体においては、例えば、記録層の材料として相変化材料が用いられ、その相状態の変化に基づく光学特性の変化を利用してデータが記録されることが一般的である。
【０００４】
これに対し、追記型光記録媒体においては、記録層の材料として有機色素が用いられ、その不可逆的な化学的変化（場合によっては化学的変化に加えて物理的変形を伴うことがある）に基づく光学特性の変化を利用してデータが記録されることが一般的である。有機色素の不可逆的な化学変化は、通常、所定以上の強度を持つレーザビームを照射することによって行われ、これにより記録層に所望の記録マークを形成することが可能となる。
【０００５】
具体的には、追記型光記録媒体にデータを記録する場合、基本的に、記録マークを形成すべき部分においてはレーザビームの強度を十分に高い記録パワー（Ｐｗ）に設定し、記録マークを形成すべきでない部分、すなわちブランク領域においてはレーザビームの強度を十分に低い基底パワー（Ｐｂ）に設定すればよい。これにより、記録パワー（Ｐｗ）を持つレーザビームが照射された部分においては有機色素が分解変質して記録マークとなり、基底パワー（Ｐｂ）を持つレーザビームが照射された部分においては、有機色素の分解変質は生じず、ブランク領域となる。したがって、追記型光記録媒体を回転させながら強度変調されたレーザビームを記録層に照射すれば、追記型光記録媒体に所望のデータを記録することが可能となる。
【０００６】
このような追記型光記録媒体の記録層に用いられる有機色素としては、シアニン系色素、フタロシアニン系色素、アゾ色素等、種々の有機色素、例えばチアゾール環やチアジアゾール環等、環内に窒素（Ｎ）及び硫黄（Ｓ）をそれぞれ少なくとも１原子含む五員複素環又は該五員複素環を含む縮合環を有する有機色素が挙げられ、目的とする特性に応じて最適な有機色素が選択される。チアゾール環やチアジアゾール環を有する有機色素は、レーザ波長に対して柔軟に適用可能である等の理由から、比較的多く用いられる。
【０００７】
一方、高速記録が可能な追記型光記録媒体には、高い反射率と高い熱放熱性が求められることから、このような追記型光記録媒体においては反射層の主成分として銀（Ａｇ）が用いられることが一般的である。しかしながら、純粋な銀（Ａｇ）は腐食や凝集が生じやすいため、これを抑制するためには例えば銀（Ａｇ）にパラジウム（Ｐｄ）やネオジム（Ｎｄ）、銅（Ｃｕ）等を添加することが提案されている。このような材料としては、銀（Ａｇ）を主成分としこれにパラジウム（Ｐｄ）及び銅（Ｃｕ）を添加した合金（以下、「ＡＰＣ合金」と言う）や、銀（Ａｇ）を主成分としこれにネオジム（Ｎｄ）及び銅（Ｃｕ）を添加した合金（以下、「ＡＮＣ合金」と言う）が広く知られている。
【０００８】
【発明が解決しようとする課題】
しかしながら、本発明者の研究によれば、記録層の主成分として有機色素を用いた追記型光記録媒体において、ＡＰＣ合金やＡＮＣ合金を主成分とする反射層を用いると、初期特性については満足できる結果が得られるものの、保存信頼性が低下する場合があることが判明した。
【０００９】
したがって、本発明は、記録層の主成分として有機色素を用いた追記型光記録媒体の保存信頼性を高めることを目的とする。
【００１０】
【課題を解決するための手段】
本発明者は、記録層の主成分として有機色素を用いるとともに、反射層の主成分としてＡＰＣ合金やＡＮＣ合金を用いた場合に保存信頼性が低下する原因をつきとめるべく鋭意研究を重ねた結果、レーザビームの照射で生じる熱により、反射層に含まれる銅（Ｃｕ）と有機色素に含まれる硫黄（Ｓ）が反応することがその原因であることが判明した。このような反応を防止するためには反射層から銅（Ｃｕ）を排除し、銀（Ａｇ）とパラジウム（Ｐｄ）又はネオジム（Ｎｄ）のみによって反射層を構成すればよいが、このような材料を用いた場合、耐食性と熱伝導率及び反射率を両立させることは困難である。したがって、反射層から銅（Ｃｕ）を排除しつつ、耐食性と熱伝導率及び反射率を両立させるためには、反射層の材料として通常用いられている材料とは異なる材料を用いる必要がある。
【００１１】
本発明はこのような技術的知見に基づきなされたものであって、本発明による光記録媒体は、有機色素を主成分とする記録層と、前記記録層に隣接して設けられた反射層とを少なくとも備え、前記記録層は少なくとも硫黄（Ｓ）を含有し、前記反射層は銀（Ａｇ）を主成分としこれにインジウム（Ｉｎ）及び錫（Ｓｎ）が添加された合金を含んで構成されていることを特徴とする。銀（Ａｇ）にインジウム（Ｉｎ）を添加すると耐酸化性が向上し、銀（Ａｇ）に錫（Ｓｎ）を添加すると耐硫化性が向上するため、上記材料からなる反射層を用いれば、記録層に含まれる硫黄（Ｓ）が反射層を腐食させることがない。このため、チアゾール環やチアジアゾール環等、環内に窒素（Ｎ）及び硫黄（Ｓ）をそれぞれ少なくとも１原子含む五員複素環又は該五員複素環を含む縮合環を有する有機色素を用いた場合であっても、高い保存信頼性を確保することが可能となる。しかも、上記合金を主成分とする反射層は高い熱伝導率と高い反射率を有していることから、広く知られているＡＰＣ合金やＡＮＣ合金と同等の記録・再生特性を得ることが可能となる。
【００１２】
前記合金に占めるインジウム（Ｉｎ）及び錫（Ｓｎ）の割合は、いずれも０．１５ａｔ％以上、１．０ａｔ％以下であることが好ましい。インジウム（Ｉｎ）及び錫（Ｓｎ）の添加量をこの範囲に設定すれば、十分な耐硫化性と耐酸化性を得ることができるばかりでなく、高い熱伝導率と反射率を得ることが可能となる。
【００１３】
【発明の実施の形態】
以下、添付図面を参照しながら、本発明の好ましい実施態様について詳細に説明する。
【００１４】
図１（ａ）は、本発明の好ましい実施態様にかかる光記録媒体１０の外観を示す切り欠き斜視図であり、図１（ｂ）は、図１（ａ）に示すＡ部を拡大した部分断面図である。
【００１５】
図１（ａ），（ｂ）に示す光記録媒体１０は、いわゆるＤＶＤ−Ｒ型の光記録媒体（追記型光記録媒体）であって、その外径は約１２０ｍｍ、厚みは約１．２ｍｍに設定されている。また、図１（ｂ）に示すように、光記録媒体１０は光透過性基板１１及びダミー基板１２と、これらの間に設けられた記録層２１、反射層２２、保護層２３、接着層２４とを備えて構成されている。
【００１６】
光透過性基板１１は、使用されるレーザビームの波長領域において光透過率が十分に高い材料からなる円盤状の基板であり、その一方の面（図１における下面）はレーザビームＬが入射する光入射面１１ａを構成し、他方の面（図１における上面）には、その中心部近傍から外縁部或いは外縁部から中心部近傍に向けて、レーザビームガイド用のグルーブ１１ｂおよびランド１１ｃが螺旋状に形成されている。光透過性基板１１は、データの記録／再生時に照射されるレーザビームＬの光路となるとともに、光記録媒体１０に求められる機械的強度を確保するための基体としての役割をも果たす。光透過性基板１１の厚さは約０．６ｍｍに設定され、その材料としては、成形の容易性の観点から樹脂を用いることが好ましい。このような樹脂としてはポリカーボネート樹脂、オレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等が挙げられる。中でも、光学特性・加工性などの点からポリカーボネート樹脂、オレフィン樹脂が特に好ましい。
【００１７】
ダミー基板１２は、光記録媒体１０に求められる厚み（約１．２ｍｍ）を確保するために用いられる円盤状の基板であり、その厚さは光透過性基板１１と同様、約０．６ｍｍに設定される。ダミー基板１２の材料は、ガラス、セラミックス、樹脂等、種々の材料を用いることが可能であるが、ダミー基板１２は、光透過性基板１１とは異なりレーザビームＬの光路とはならないことから、高い光透過性を有している必要はない。しかしながら、加工性などの点から、ダミー基板１２についてもポリカーボネート樹脂を用いることが好ましい。
【００１８】
記録層２１は、レーザビームを照射することによって不可逆的な記録マークが形成される層であり、有機色素を主成分とする。有機色素の種類としては特に限定されるものではないが、例えば、シアニン、メロシアニン、メチン系色素およびその誘導体、ベンゼンチオール金属錯体、フタロシアニン色素、ナフタロシアニン色素、アゾ色素などの有機色素及びその混合物を用いることができる。記録層２１に含まれる有機色素の一部又は全部として、レーザビームＬの波長領域で適度な吸収を有する色素を用いることが好ましい。レーザビームＬの波長が約６５０ｎｍである場合、このような色素としてはチアゾール環やチアジアゾール環等、環内に窒素（Ｎ）及び硫黄（Ｓ）をそれぞれ少なくとも１原子含む五員複素環又は該五員複素環を含む縮合環を有する有機色素、特に、チアジアゾール環を有するアゾ系色素を好ましく挙げることができる。ここで、チアゾール環としては、化学式１や化学式２で表されるものを、チアジアゾール環としては化学式３や化学式４で表されるものを挙げることができる。
【００１９】
【化１】
2004326955.tif 000003
【００２０】
【化２】
2004326955.tif 000004
【００２１】
【化３】
2004326955.tif 000005
【００２２】
【化４】
2004326955.tif 000006
【００２３】
記録層２１の形成にはスピンコート法を用いることができ、その膜厚としては、特に限定されるものではないがグルーブ部における厚さを５０〜２００ｎｍ程度に設定することが好ましい。
【００２４】
記録層２１は、所定以上のパワーに設定されたレーザビームＬが照射されると、含まれる有機色素が分解変質し、その光学定数が変化する。記録層２１のうち分解変質した領域は「記録マーク（ピット）」として用いられ、分解変質していない領域は「ブランク領域」として用いられる。記録されるデータは、記録マークの長さ（記録マークの前縁から後縁までの長さ）及びブランク領域の長さ（記録マークの後縁から次の記録マークの前縁までの長さ）によって表現される。記録マーク及びブランク領域の長さは、基準となるクロックの１周期に相当する長さをＴとした場合、Ｔの整数倍に設定される。具体的には、ＤＶＤ−Ｒにおいては８／１６変調方式が採用されており、３Ｔ〜１１Ｔ及び１４Ｔの長さを持つ記録マーク及びブランク領域が使用される。
【００２５】
反射層２２は、光記録媒体１０に記録された記録データの再生時において、光透過性基板１１および記録層２１を通過したレーザビームを反射するための薄膜層であり、記録層２１上に設けられる。本発明においては、反射層２２の材料として銀（Ａｇ）を主成分としこれにインジウム（Ｉｎ）及び錫（Ｓｎ）が添加された合金が主成分として用いられる。このような材料を用いる理由は次のとおりである。
【００２６】
つまり、チアゾール環やチアジアゾール環を有する有機色素には硫黄（Ｓ）が含まれている。このため、このような有機色素を含む記録層が銅（Ｃｕ）を含有する反射層と接していると、記録時に照射される高エネルギーのレーザビームによって硫黄（Ｓ）と銅（Ｃｕ）が反応し、銅（Ｃｕ）、硫黄（Ｓ）及び酸素（Ｏ）を主成分とする反応物質が生成されてしまう。つまり反射層が腐食してしまう。このようにして生じた腐食は、高温高湿環境化において著しく進行するため、保存信頼性を劣化させる原因となる。したがって、保存信頼性を高めるためには、反射層から銅（Ｃｕ）を排除するとともに、耐硫化性と耐酸化性を高める必要がある。
【００２７】
耐硫化性を高めるためには、反射層２２の主成分である銀（Ａｇ）に亜鉛（Ｚｎ）又は錫（Ｓｎ）を添加することが有効であり、耐酸化性を高めるためには、反射層２２の主成分である銀（Ａｇ）に金（Ａｕ）、ニッケル（Ｎｉ）、アルミニウム（Ａｌ）又はインジウム（Ｉｎ）を添加することが有効である。したがって、反射層２２の耐硫化性と耐酸化性を同時に高めるためには、反射層２２の主成分である銀（Ａｇ）に、亜鉛（Ｚｎ）及び錫（Ｓｎ）からなる群より選ばれた少なくとも１種類の元素を添加するとともに、金（Ａｕ）、ニッケル（Ｎｉ）、アルミニウム（Ａｌ）及びインジウム（Ｉｎ）からなる群より選ばれた少なくとも１種類の元素を添加すればよい。
【００２８】
このような観点から、最も好ましい添加物の組み合わせを探ったところ、銀（Ａｇ）にインジウム（Ｉｎ）及び錫（Ｓｎ）を添加することにより、熱伝導率及び反射率の劣化を最小限に抑えながら、耐硫化性と耐酸化性が効果的に高められることが判明した。本発明において反射層２２の材料を上述のとおりとしているのは、このような理由によるものである。
【００２９】
反射層２２の主成分である上記合金中に占めるインジウム（Ｉｎ）の割合は、０．１５ａｔ％以上、１．０ａｔ％以下であることが好ましく、錫（Ｓｎ）の割合についても０．１５ａｔ％以上、１．０ａｔ％以下であることが好ましい。これは、合金中に占めるインジウム（Ｉｎ）又は錫（Ｓｎ）の割合が０．１５ａｔ％未満であると耐硫化性又は耐酸化性が不十分となるからであり、１．０ａｔ％超であると熱伝導率及び反射率が大きく低下するからである。
【００３０】
反射層２２の膜厚としては、特に限定されるものではないが１００〜２００ｎｍ程度に設定することが好ましい。また、反射層２２の形成には、その構成元素を含む化学種を用いた気相成長法、例えば、スパッタリング法や真空蒸着法を用いることができ、中でも、スパッタリング法を用いることが好ましい。
【００３１】
保護層２３は、透過性基板１１上に設けられた記録層２１及び反射層２２を保護するための層であって、反射層２２の表面を覆うように形成されている。保護層２３の材料としては、記録層２１及び反射層２２を物理的・化学的に保護可能である限り特に限定されないが、アクリル系又はエポキシ系の紫外線硬化型樹脂を用いることが好ましい。
【００３２】
接着層２４は、光透過性基板１１、記録層２１、反射層２２及び保護層２３からなる積層体とダミー基板１２とを接着するための層であり、特に限定されるものではないが、紫外線硬化型接着剤を用いることが好ましい。
【００３３】
以上の構成を有する光記録媒体１０においては、銀（Ａｇ）を主成分としこれにインジウム（Ｉｎ）及び錫（Ｓｎ）が添加された合金を反射層２２の主成分として用いていることから、記録層２１を構成する有機色素中の硫黄（Ｓ）が反射層２２を腐食させることがない。これにより、例えばチアゾール環やチアジアゾール環を含む有機色素を用いた場合であっても、高い保存信頼性を確保することが可能となる。しかも、上記合金を主成分とする反射層２２は、高い熱伝導率と高い反射率を有していることから、広く知られているＡＰＣ合金やＡＮＣ合金と同等の記録・再生特性を得ることができる。
【００３４】
また、インジウム（Ｉｎ）及び錫（Ｓｎ）は地球上において比較的ありふれた元素であることから、環境負荷や材料コストを抑制することも可能となる。
【００３５】
本発明は、以上の実施態様に限定されることなく、特許請求の範囲に記載された発明の範囲内で種々の変更が可能であり、それらも本発明の範囲内に包含されるものであることはいうまでもない。
【００３６】
例えば、上記実施態様においては、図１に示すようにＤＶＤ−Ｒ型の光記録媒体に本発明を適用した場合を例に説明したが、本発明の適用対象がこれに限定されるものではなく、反射層及び有機色素を含む記録層を備える光記録媒体であれば、どのようなタイプの光記録媒体に対しても適用することが可能である。
【００３７】
【実施例】
以下、実施例を用いて本発明について更に具体的に説明するが、本発明はこれらの実施例に何ら限定されるものではない。
【００３８】
［サンプルの作製］
【００３９】
以下の方法により、図１に示す構造と同じ構造を有する光記録媒体サンプルを作製した。
【００４０】
（実施例１）
【００４１】
まず、射出成型法により、厚さ：約０．６ｍｍ、直径：約１２０ｍｍであり、表面にグルーブ及びランド（トラックピッチ（グルーブのピッチ）＝約０．７４μｍ）が形成されたポリカーボネートからなるディスク状の光透過性基板１１を作製した。次に、同じく射出成型法により、厚さ：約０．６ｍｍ、直径：約１２０ｍｍであり、表面にグルーブ及びランドが形成されていないポリカーボネートからなるディスク状のダミー基板１２を作製した。
【００４２】
次に、この光透過性基板をスピンコート装置にセットし、回転させながら、グルーブ及びランドが形成されている側の表面に２．２．３．３−テトラフルオロ−１−プロパノール１００ｇに対して化学式３で表される有機色素を１ｇ溶解した色素溶液を滴下することによりこれをスピンコートした。その後、塗膜を乾燥させることによってグルーブ部における厚さが約１００ｎｍの記録層２１を形成した。
【００４３】
次に、記録層２１が形成された光透過性基板１１をスパッタリング装置にセットし、記録層２１の表面に、実質的に銀（Ａｇ）、インジウム（Ｉｎ）及び錫（Ｓｎ）の合金からなる厚さ約１５０ｎｍの反射層２２を形成した。上記合金中におけるインジウム（Ｉｎ）の割合は０．１５ａｔ％とし、錫（Ｓｎ）の割合は０．１５ａｔ％とした。
【００４４】
次に、反射層２２が形成された光透過性基板を再びスピンコート装置にセットし、回転させながら、反射層２２上に紫外線硬化型アクリル樹脂を滴下し、これをスピンコートした。その後、塗膜に紫外線を照射し硬化させることによって保護層２３を形成した。さらに、保護層２３上に紫外線硬化型接着剤を滴下し、これをスピンコートすることにより接着層２４を形成した。
【００４５】
そして、光透過性基板１１のうち接着層２４が形成された面に上記ダミー基板１２を貼り合わせた後、ダミー基板１２側から紫外線を照射することにより、接着層２４を硬化させた。
【００４６】
以上により、実施例１の光記録媒体が完成した。
【００４７】
（実施例２）
【００４８】
反射層２２を構成する合金中のインジウム（Ｉｎ）の割合を１．０ａｔ％とし、錫（Ｓｎ）の割合を１．０ａｔ％とした他は、実施例１と同様にして実施例２の光記録媒体を作製した。
【００４９】
（比較例１）
【００５０】
反射層２２の材料として、実質的に銀（Ａｇ）、ネオジム（Ｎｄ）及び銅（Ｃｕ）の合金（ＡＮＣ合金）を用いた他は、実施例１と同様にして比較例１の光記録媒体を作製した。上記合金中におけるネオジム（Ｎｄ）の割合は０．６ａｔ％とし、銅（Ｃｕ）の割合は０．６ａｔ％とした。
【００５１】
（比較例２）
【００５２】
反射層２２の材料として、実質的に銀（Ａｇ）、パラジウム（Ｐｄ）及び銅（Ｃｕ）の合金（ＡＰＣ合金）を用いた他は、実施例１と同様にして比較例２の光記録媒体を作製した。上記合金中におけるパラジウム（Ｐｄ）の割合は０．６ａｔ％とし、銅（Ｃｕ）の割合は０．６ａｔ％とした。
【００５３】
（比較例３）
【００５４】
反射層２２の材料として、実質的に銀（Ａｇ）、ビスマス（Ｂｉ）及び銅（Ｃｕ）の合金を用いた他は、実施例１と同様にして比較例３の光記録媒体を作製した。上記合金中におけるビスマス（Ｂｉ）の割合は０．２ａｔ％とし、銅（Ｃｕ）の割合は０．６ａｔ％とした。
【００５５】
［評価］
【００５６】
実施例１、２及び比較例１〜３の光記録媒体に対してランダム信号を記録した後、これら光記録媒体を温度＝８０度、湿度＝８０％の環境下に保存し、その外観の変化を観察した。記録条件は、レーザビームの記録パワー（Ｐｗ）が１８ｍＷ、記録線速度が１４ｍ／ｓｅｃである。
【００５７】
その結果、比較例１の光記録媒体では約５０時間、比較例２及び３の光記録媒体では約１００時間の保存により反射層２２に斑点が発生した。斑点は反射層２２に生じた腐食によるものである。斑点はランドプリピット部分（長い記録マークが割り当てられることが多い）を中心に発生したが、これは、受けたエネルギーが大きい部分において腐食が発生したためであると考えられる。
【００５８】
これに対し、実施例１及び２の光記録媒体は、２００時間以上保存しても上記のような斑点は発生しなかった。つまり、反射層２２は腐食しなかった。これにより、実施例１及び２の光記録媒体は高い保存信頼性を有していることが確認された。
【００５９】
【発明の効果】
以上説明したように、本発明においては、銀（Ａｇ）を主成分としこれにインジウム（Ｉｎ）及び錫（Ｓｎ）が添加された合金を反射層の主成分として用いていることから、記録層に含まれる硫黄（Ｓ）が反射層を腐食させることがない。これにより、チアゾール環やチアジアゾール環等、環内に窒素（Ｎ）及び硫黄（Ｓ）をそれぞれ少なくとも１原子含む五員複素環又は該五員複素環を含む縮合環を含む有機色素を用いた場合であっても高い保存信頼性を確保することが可能となる。しかも、上記合金を主成分とする反射層は、高い熱伝導率と高い反射率を有していることから、広く知られているＡＰＣ合金やＡＮＣ合金と同等の記録・再生特性を得ることが可能となる。
【００６０】
したがって、本発明によれば、保存信頼性の高い追記型光記録媒体を提供することが可能となる。
【図面の簡単な説明】
【図１】（ａ）は本発明の好ましい実施態様にかかる光記録媒体１０の外観を示す切り欠き斜視図であり、（ｂ）は（ａ）に示すＡ部を拡大した部分断面図である。
【符号の説明】
１０  光記録媒体
１１  光透過性基板
１１ａ  光入射面
１１ｂ  グルーブ
１１ｃ  ランド
１２  ダミー基板
２１  記録層
２２  反射層
２３  保護層
２４  接着層
【図１】
2004326955.tif 000007